(57)【特許請求の範囲】
【請求項１】
ガラス組成として、モル％表示で、ＳｉＯ２  ６０〜７５％、Ｂ２Ｏ３  ０〜５．９％、Ｌｉ２Ｏ＋Ｎａ２Ｏ＋Ｋ２Ｏ  １２．７〜２０％、Ｌｉ２Ｏ＋Ｎａ２Ｏ  １１．５〜２０％、ＭｇＯ＋ＣａＯ＋ＳｒＯ＋ＢａＯ  ２〜９％を含有し、モル比ＳｉＯ２／Ｂ２Ｏ３が１２．７以上であることを特徴とする封着用ガラス。
【請求項２】
モル比ＳｉＯ２／Ｂ２Ｏ３が１３．５以上であることを特徴とする請求項１に記載の封着用ガラス。
【請求項３】
ＭｇＯ＋ＣａＯ＋ＳｒＯ＋ＢａＯの含有量が４〜７．２モル％であることを特徴とする請求項１又は２に記載の封着用ガラス。
【請求項４】
Ｌｉ２Ｏ＋Ｎａ２Ｏの含有量が１２．７モル％以上であることを特徴とする請求項１〜３の何れかに記載の封着用ガラス。
【請求項５】
更に、ガラス組成中にＦ２を０．１〜２モル％含むことを特徴とする請求項１〜４の何れかに記載の封着用ガラス。
【請求項６】
顆粒形状であることを特徴とする請求項１〜５の何れかに記載の封着用ガラス。
【請求項７】
焼結体であることを特徴とする請求項１〜５の何れかに記載の封着用ガラス。
【請求項８】
気密端子の封着に用いることを特徴とする請求項１〜７の何れかに記載の封着用ガラス。
【発明の詳細な説明】
【技術分野】
【０００１】
本発明は、封着用ガラスに関し、特に冷凍機等に使用される冷媒コンプレッサーの気密端子の封着に好適な封着用ガラスに関する。
【背景技術】
【０００２】
冷媒コンプレッサーの気密端子は、気密性を維持するために、金属ステムと金属ピンを封着用ガラスで封着することにより作製される。
【０００３】
この封着用ガラスは、以下のようにして作製、使用される。まずガラス原料を溶融、成形し、その成形体をボールミルで粉砕した後、所定の篩を通過させることによって微粉末にし、次いでこの微粉末をバインダーと混合して造粒し、顆粒を作製する。その後、この顆粒を打錠成型して貫通孔を有する圧粉体を作製し、これを常温から昇温して、バインダーの分解除去と焼結を行う。次に、得られた焼結体の貫通孔に金属ピンを挿入し、更にこの焼結体を環状の金属ステム内に収容した後、電気炉に投入し、窒素雰囲気下において、ガラス転移点より高い温度で焼成して封着する。その結果、封着用ガラスは、金属ステムによって圧縮された状態となる。なお、金属ステムの熱膨張係数は、一般的に１４０×１０−７／℃であり、封着用ガラスの熱膨張係数は、一般的に９０×１０−７〜１００×１０−７／℃である。
【０００４】
図１（ａ）は、気密端子１を示す概念図であり、気密端子１は、金属ステム１１、金属ピン１２及び封着用ガラス１３を有している。図１（ｂ）は、図１（ａ）の気密端子１の要部について、焼成前の金属ステム１１、金属ピン１２及び封着用ガラス１３の状態を示す概念図であり、図１（ｃ）は、図１（ａ）の気密端子１の要部について、焼成後の金属ステム１１、金属ピン１２及び封着用ガラス１３の状態を示す概念図である。
【先行技術文献】
【特許文献】
【０００５】
【特許文献１】特開２０１４−１７５０６９号公報
【特許文献２】特開２０１５−０６４９２８号公報
【特許文献３】特開２０１５−０６９７３２号公報
【発明の開示】
【発明が解決しようとする課題】
【０００６】
金属ステムと封着用ガラスは、ガラス転移点よりも高い温度で固着した後、室温まで冷却されるが、冷却時に、金属ステムと封着用ガラス間の収縮差によって応力が発生する。そして、その収縮差は、封着用ガラスの変形で解消されず、その殆どが、金属ステムと封着用ガラス間の応力として残存することになる。詳述すると、封着用ガラスは、金属ステムと封着用ガラスを固着した後、冷却する過程で、ガラス転移点付近の温度で異常収縮し、一時的に金属ステムから大きな引張応力を受けることになる。
【０００７】
この引張応力は、封着用ガラスにクラックを生じさせて、冷凍機等に組み込んだ際に、冷媒の気密リークを引き起こす虞がある。
【０００８】
また、封着用ガラスの固着温度が高い程、冷却後に発生する残留応力が大きくなり、気密リークの発生確率が上昇する。
【０００９】
本発明は、上記事情に鑑みなされたものであり、その技術的課題は、冷却時にガラス転移点付近の温度で異常収縮し難く、且つ固着温度が低い封着用ガラスを創案することにより、気密端子等の気密信頼性を高めることである。
【課題を解決するための手段】
【００１０】
本発明者は、種々の実験を繰り返した結果、ＳｉＯ２に対するＢ２Ｏ３の含有割合を低減しつつ、アルカリ金属酸化物（Ｌｉ２Ｏ、Ｎａ２Ｏ及びＫ２Ｏ）とアルカリ土類金属酸化物（ＭｇＯ、ＣａＯ、ＳｒＯ及びＢａＯ）の含有量を所定範囲に規制することにより、上記技術的課題を解決し得ることを見出し、本発明として、提案するものである。すなわち、本発明の封着用ガラスは、ガラス組成として、モル％表示で、ＳｉＯ２  ６０〜７５％、Ｂ２Ｏ３  ０〜５．９％、Ｌｉ２Ｏ＋Ｎａ２Ｏ＋Ｋ２Ｏ  １２．７〜２０％、Ｌｉ２Ｏ＋Ｎａ２Ｏ  １１．５〜２０％、ＭｇＯ＋ＣａＯ＋ＳｒＯ＋ＢａＯ  ２〜９％を含有し、モル比ＳｉＯ２／Ｂ２Ｏ３が１２．７以上であることを特徴とする。ここで、「Ｌｉ２Ｏ＋Ｎａ２Ｏ＋Ｋ２Ｏ」は、Ｌｉ２Ｏ、Ｎａ２Ｏ及びＫ２Ｏの合量を指す。「Ｌｉ２Ｏ＋Ｎａ２Ｏ」は、Ｌｉ２ＯとＮａ２Ｏの合量を指す。「ＭｇＯ＋ＣａＯ＋ＳｒＯ＋ＢａＯ」は、ＭｇＯ、ＣａＯ、ＳｒＯ及びＢａＯの合量を指す。「ＳｉＯ２／Ｂ２Ｏ３」は、ＳｉＯ２の含有量をＢ２Ｏ３の含有量で割った値を指す。
【００１１】
本発明の封着用ガラスは、Ｂ２Ｏ３の含有量が５．９モル％以下であり、且つモル比ＳｉＯ２／Ｂ２Ｏ３が１２．７以上である。これにより、ガラス転移点付近の温度で熱膨張曲線の屈曲が小さくなり、冷却時にガラスが異常収縮し難くなる。その結果、ガラス転移点付近の温度で金属ステムとの熱膨張差が小さくなるため、冷凍機等に組み込んだ際に、封着用ガラスにクラックが発生し難くなる。
【００１２】
また、本発明の封着用ガラスは、Ｌｉ２Ｏ＋Ｎａ２Ｏ＋Ｋ２Ｏの含有量が２０モル％以下であり、且つＬｉ２Ｏ＋Ｎａ２Ｏの含有量が１１．５モル％以上である。これにより、熱膨張係数の上昇を抑制しつつ、固着温度を低下させることが可能になる。
【００１３】
更に、本発明の封着用ガラスは、ＭｇＯ＋ＣａＯ＋ＳｒＯ＋ＢａＯの含有量が２〜９モル％である。これにより、熱膨張係数の上昇を抑制しつつ、固着温度を低下させることが可能になる。
【００１４】
第二に、本発明の封着用ガラスは、モル比ＳｉＯ２／Ｂ２Ｏ３が１３．５以上であることが好ましい。
【００１５】
第三に、本発明の封着用ガラスは、ＭｇＯ＋ＣａＯ＋ＳｒＯ＋ＢａＯの含有量が４〜７．２モル％であることが好ましい。
【００１６】
第四に、本発明の封着用ガラスは、Ｌｉ２Ｏ＋Ｎａ２Ｏの含有量が１２．７モル％以上であることが好ましい。
【００１７】
第五に、本発明の封着用ガラスは、更に、ガラス組成中にＦ２を０．１〜２モル％含むことが好ましい。
【００１８】
第六に、本発明の封着用ガラスは、顆粒形状であることが好ましい。
【００１９】
第七に、本発明の封着用ガラスは、焼結体であることが好ましい。
【００２０】
第八に、本発明の封着用ガラスは、気密端子の封着に用いることが好ましい。
【図面の簡単な説明】
【００２１】
【図１】（ａ）は、気密端子を示す概念図である。（ｂ）は、焼成前の金属ステム、金属ピン及び封着用ガラスの状態を示す概念図であり、（ｃ）は、焼成後の金属ステム、金属ピン及び封着用ガラスの状態を示す概念図である。
【図２】金属ステムの熱膨張曲線と実施例の欄における試料Ｎｏ．１の熱膨張曲線とを重ね合わせたデータを示している。
【図３】金属ステムの熱膨張曲線と実施例の欄における試料Ｎｏ．２の熱膨張曲線とを重ね合わせたデータを示している。
【図４】金属ステムの熱膨張曲線と実施例の欄における試料Ｎｏ．３の熱膨張曲線とを重ね合わせたデータを示している。
【図５】金属ステムの熱膨張曲線と実施例の欄における試料Ｎｏ．４の熱膨張曲線とを重ね合わせたデータを示している。
【図６】金属ステムの熱膨張曲線と実施例の欄における試料Ｎｏ．５の熱膨張曲線とを重ね合わせたデータを示している。
【図７】金属ステムの熱膨張曲線と実施例の欄における試料Ｎｏ．６の熱膨張曲線とを重ね合わせたデータを示している。
【発明を実施するための形態】
【００２２】
本発明の封着用ガラスは、ガラス組成として、モル％表示で、ＳｉＯ２  ６０〜７５％、Ｂ２Ｏ３  ０〜５．９％、Ｌｉ２Ｏ＋Ｎａ２Ｏ＋Ｋ２Ｏ  １２．７〜２０％、Ｌｉ２Ｏ＋Ｎａ２Ｏ  １１．５〜２０％、ＭｇＯ＋ＣａＯ＋ＳｒＯ＋ＢａＯ  ２〜９％を含有し、モル比ＳｉＯ２／Ｂ２Ｏ３が１２．７以上であることを特徴とする。上記のように各成分の含有量を限定した理由を下記に説明する。なお、各成分の含有量の説明箇所において、％表示は、モル％を指す。
【００２３】
ＳｉＯ２は、ガラス骨格を形成するための主成分であり、その含有量は６０〜７５％であり、好ましくは６５〜７３％、より好ましく６７〜７２％である。ＳｉＯ２の含有量が少な過ぎると、熱膨張係数が不当に高くなる虞がある。一方、ＳｉＯ２の含有量が多過ぎると、固着温度が上昇し易くなる。
【００２４】
Ｂ２Ｏ３は、溶融性を高めると共に、固着温度を低下させる成分であるが、冷却時にガラス転移点付近の温度で異常収縮を助長する成分である。Ｂ２Ｏ３の含有量は０〜５．９％であり、好ましくは０．５〜５．５％、より好ましくは１〜５．２％、特に好ましくは１．５〜５％である。Ｂ２Ｏ３の含有量が少な過ぎると、固着温度が上昇し易くなる。一方、Ｂ２Ｏ３の含有量が多過ぎると、ガラス転移点付近の温度で熱膨張曲線の屈曲が大きくなり、冷却時にガラスが異常収縮し易くなる。
【００２５】
モル比ＳｉＯ２／Ｂ２Ｏ３は１２．７以上であり、好ましくは１３以上、より好ましくは１３．５以上、更に好ましくは１４以上、特に好ましくは１４．５〜５５である。モル比ＳｉＯ２／Ｂ２Ｏ３が小さ過ぎると、ガラス転移点付近の温度で熱膨張曲線の屈曲が大きくなり、冷却時にガラスが異常収縮し易くなる。
【００２６】
アルカリ金属酸化物（Ｌｉ２Ｏ、Ｎａ２Ｏ及びＫ２Ｏ）は、溶融性を高めると共に、固着温度を低下させる成分であるが、冷却時にガラス転移点付近の温度で異常収縮を助長する成分であり、また耐水性や耐候性を低下させる成分である。なお、耐水性が低いと、造粒工程でガラスの取り扱いに制約が生じる虞がある。Ｌｉ２Ｏ＋Ｎａ２Ｏ＋Ｋ２Ｏの含有量は１２．７〜２０％であり、好ましくは１３．５〜１９％、より好ましくは１５〜１８％、更に好ましくは１６〜１７．５％である。Ｌｉ２Ｏの含有量は、好ましくは０〜１２％、より好ましくは１〜８％、更に好ましくは２〜７％、特に好ましくは３〜６％である。Ｎａ２Ｏの含有量は、好ましくは３〜１７％、より好ましくは４〜１５％、更に好ましくは６〜１３％、特に好ましくは７〜１２％である。Ｋ２Ｏの含有量は、好ましくは０〜１２％、より好ましくは０．１〜８％、更に好ましくは０．５〜６％、特に好ましくは１〜４％である。アルカリ金属酸化物の含有量が少な過ぎると、固着温度が高くなり易い。一方、アルカリ金属酸化物の含有量が多過ぎると、冷却時にガラス転移点付近の温度で異常収縮が大きくなり易く、また耐水性や耐候性が低下し易くなる。
【００２７】
Ｌｉ２Ｏ＋Ｎａ２Ｏ＋Ｋ２Ｏの含有量を上記のように規制した上で、更にＬｉ２Ｏ＋Ｎａ２Ｏの含有量を１１．５％以上、１２％以上、１２．７％以上、１３．５％以上、特に１４％以上に規制することが好ましい。Ｌｉ２Ｏ＋Ｎａ２Ｏの含有量が少な過ぎると、イオン半径が大きいＫ２Ｏの含有割合が大きくなるため、ガラス骨格が寸断され易くなる。これにより、固着温度を低下させる効果よりも熱膨張曲線の直線域における熱膨張係数を高める効果が大きくなる。結果として、封着用ガラスが金属ステムによって圧縮され難くなり、気密端子の封着強度が低下し易くなる。
【００２８】
アルカリ土類金属酸化物（ＭｇＯ、ＣａＯ、ＳｒＯ及びＢａＯ）は固着温度を低下させる成分である。ＭｇＯ＋ＣａＯ＋ＳｒＯ＋ＢａＯの含有量は２〜９％であり、好ましくは３〜７．２％、より好ましくは４〜６．５％、特に好ましくは４．５〜５．５％である。ＭｇＯの含有量は、好ましくは０〜５％、より好ましくは０〜３％、更に好ましくは０〜１％である。ＣａＯの含有量は、好ましくは０〜５％、より好ましくは０〜３％、更に好ましくは０〜１％である。ＳｒＯの含有量は、好ましくは０〜５％、より好ましくは０〜３％、更に好ましくは０〜１％である。ＢａＯの含有量は、好ましくは１〜７％、より好ましくは２〜６．５％、更に好ましくは３〜６％である。アルカリ土類金属酸化物の含有量が少な過ぎると、固着温度が高くなるため、冷却後に発生する残留応力が大きくなり、気密リークの発生確率が上昇し易くなる。一方、アルカリ土類金属酸化物が多過ぎると、熱膨張曲線の直線域における熱膨張係数が不当に高くなり易い。結果として、封着用ガラスが金属ステムによって圧縮され難くなり、気密端子の封着強度が低下し易くなる。
【００２９】
Ａｌ２Ｏ３は、耐水性や耐候性を高める成分であり、その含有量は、好ましくは０〜８％、より好ましくは１〜６％、更に好ましくは２〜４％である。Ａｌ２Ｏ３の含有量が少な過ぎると、耐水性や耐候性が低下し易くなる。一方、Ａｌ２Ｏ３の含有量が多過ぎると、固着温度が上昇し易くなる。
【００３０】
ＴｉＯ２とＺｒＯ２は、耐水性や耐候性を高める成分であり、それらの個別の含有量は、好ましくは０〜４％、より好ましくは０〜２％、更に好ましくは０．１〜１％である。ＴｉＯ２とＺｒＯ２の含有量が少な過ぎると、耐水性や耐候性が低下し易くなる。一方、ＴｉＯ２とＺｒＯ２の含有量が多過ぎると、固着温度が上昇し易くなる。
【００３１】
Ｆ２は、高温粘性を低下させつつ、ガラス転移点付近の温度で異常収縮を低減する成分である。Ｆ２の含有量は、好ましくは０〜２％、より好ましくは０．１〜１％である。Ｆ２の含有量が多過ぎると、環境負荷が増大し易くなる。
【００３２】
上記成分以外にも、本発明の効果を不当に妨げない限り、例えば、Ｃｌ２、Ｌａ２Ｏ３、ＭｎＯ２、Ｃｒ２Ｏ３、Ｆｅ２Ｏ３、Ｃｏ２Ｏ３等を個別に０．１〜３％導入してもよい。
【００３３】
本発明の封着用ガラスにおいて、熱膨張係数は、好ましくは１００×１０−７／℃以下、より好ましくは９８×１０−７／℃以下、更に好ましくは７５×１０−７〜９６×１０−７／℃、特に好ましくは８５×１０−７〜９４×１０−７／℃である。熱膨張係数が高過ぎると、気密端子の作製後に、封着用ガラスが金属ステムによって十分に圧縮された状態にならず、封着強度を維持し難くなる。一方、熱膨張係数が低過ぎると、気密端子の作製後に、封着用ガラスが金属ステムによって過度に圧縮された状態になり、封着用ガラスが破損する虞がある。なお、「熱膨張係数」は、３０〜３８０℃の温度範囲において、押棒式熱膨張係数測定装置（ＴＭＡ）で測定した平均線熱膨張係数を指す。
【００３４】
本発明の封着用ガラスにおいて、固着温度は、好ましくは５８５℃以下、より好ましくは５５０℃以下、更に好ましくは４８０〜５３５℃、特に好ましくは５００〜５２５℃である。固着温度が高過ぎると、冷却後に発生する残留応力が大きくなり、気密リークの発生確率が上昇し易くなる。なお、「固着温度」は、押棒式熱膨張係数測定装置（ＴＭＡ）による熱膨張曲線において、ガラス転移点をＴｇ（℃）、屈伏点をＴｆ（℃）とした時に、Ｔｆ−（Ｔｆ−Ｔｇ）／３の式から算出される温度を指す。
【００３５】
本発明の封着用ガラスは、顆粒形状であることが好ましい。このようにすれば、打錠成型により、所定形状の圧粉体、特に金属ピンを通すための貫通孔を有する圧粉体を容易に作製することができる。
【００３６】
本発明の封着用ガラスは、焼結体であることが好ましい。このようにすれば、金属ピンを挿入した後、金属ステム内に収容する際に、封着用ガラスの欠けを抑制することができる。
【実施例】
【００３７】
以下、本発明を実施例に基づいて説明する。なお、以下の実施例は単なる例示である。本発明は、以下の実施例に何ら限定されない。
【００３８】
表１は、本発明の実施例（試料Ｎｏ．１〜４）及び比較例（試料Ｎｏ．５、６）を示している。
【００３９】
【表１】
0006572740.tif 000002
【００４０】
まず表中のガラス組成になるように、ガラス原料を調合したガラスバッチを白金坩堝に入れ、１５００℃で４時間溶融した。ガラスバッチの溶解に際しては、白金スターラーを用いて攪拌し、均質化を行った。次いで、溶融ガラスをカーボン板上に流し出し、板状に成形した後、徐冷点より２０℃程度高い温度から、３℃／分で常温まで徐冷した。得られた各ガラス試料について、種々の特性を評価した。
【００４１】
固着温度は、押棒式熱膨張係数測定装置（ＴＭＡ）による熱膨張曲線において、ガラス転移点をＴｇ（℃）、屈伏点をＴｆ（℃）とした時に、Ｔｆ−（Ｔｆ−Ｔｇ）／３の式から算出される温度を指す。
【００４２】
熱膨張係数α３０〜３８０は、３０〜３８０℃の温度範囲においてＴＭＡで測定した平均線熱膨張係数である。
【００４３】
金属ステムとの熱膨張差は、金属ステムの熱膨張曲線とガラス試料の熱膨張曲線を重ね合わせた後、ガラス転移点における熱膨張係数の差を評価したものである。
【００４４】
図２は、金属ステムの熱膨張曲線と試料Ｎｏ．１の熱膨張曲線とを重ね合わせたデータを示している。図３は、金属ステムの熱膨張曲線と試料Ｎｏ．２の熱膨張曲線とを重ね合わせたデータを示している。図４は、金属ステムの熱膨張曲線と試料Ｎｏ．３の熱膨張曲線とを重ね合わせたデータを示している。図５は、金属ステムの熱膨張曲線と試料Ｎｏ．４の熱膨張曲線とを重ね合わせたデータを示している。図６は、金属ステムの熱膨張曲線と試料Ｎｏ．５の熱膨張曲線とを重ね合わせたデータを示している。図７は、金属ステムの熱膨張曲線と試料Ｎｏ．６の熱膨張曲線とを重ね合わせたデータを示している。なお、図２〜７において、点線は金属ステムの熱膨張曲線を示しており、実線はガラス試料の熱膨張曲線を示している。
【００４５】
表１、図２〜７から明らかなように、試料Ｎｏ．１〜４は、ガラス転移点において金属ステムとの熱膨張差が小さかった。一方、試料Ｎｏ．５、６は、モル比ＳｉＯ２／Ｂ２Ｏ３が小さいため、ガラス転移点において金属ステムとの熱膨張差が大きかった。よって、試料Ｎｏ．５、６を用いて、気密端子を作製すると、封着用ガラスにクラックが発生するものと考えられる。
【符号の説明】
【００４６】
１  気密端子
１１  金属ステム
１２  金属ピン
１３  封着用ガラス
【図１】
0006572740.tif 000003
【図２】
0006572740.tif 000004
【図３】
0006572740.tif 000005
【図４】
0006572740.tif 000006
【図５】
0006572740.tif 000007
【図６】
0006572740.tif 000008
【図７】
0006572740.tif 000009